КАРБОНАТ КАЛЬЦИЯ С ПОКРЫТИЕМ ДЛЯ ПОЛИОЛЕФИНОВ

1. Полимерная композиция, в состав которой входит полипропилен и бета-зародышеобразующий агент, при этом в состав бета-зародышеобразующего агента входит
(a) твердофазная подложка из природных минеральных частиц, в состав которой входит металл 2-й группы периодической таблицы ИЮПАК, и
(b) на поверхности твердофазной подложки из природных минеральных частиц находится
(b1) соль дикарбоновой кислоты, при этом в структуру дикарбоновой кислоты входит от 7 до 10 атомов углерода, и
(b2) диспергирующий и/или абразивный агент.
4
12
2. Полимерная композиция по пункту 1, при этом полипропилен выбирается из группы, в состав которой входит гомополимер, сополимер, в соответствии с более предпочтительным примером осуществления настоящего изобретения - статистический сополимер, в состав которого входят звенья сомономеров, являющиеся производными этилена и/или альфа-олефинов С-С, гетерофазный полимер, или смесь на их основе.
3. Композиция по пункту 1 или 2, при этом массовое содержание бета-зародышеобразующего агента составляет от 0,001% до 5% общей массы композиции.
4. Композиция по пункту 1 или 2, при этом металл 2-й группы периодической таблицы ИЮПАК твердофазной подложки из минеральных частиц выбирается из группы, в состав которой входит Mg, Са, Sr, или смесь на их основе.
5. Композиция по пункту 1 или 2, при этом химическое соединение металла 2-й группы периодической таблицы ИЮПАК выбирается из группы, в состав которой входит карбонат кальция, карбонат магния, карбонат магния/кальция, гидроксид магния, или любая смесь на их основе.
6. Композиция по пункту 5, при этом карбонат кальция - это природный карбонат кальция, который в соответствии с предпочтительным примером осуществления настоящего изобретения выбирается из группы, в состав которой входит мрамор, известняк, мел, или любая смесь на их основе.
7. Композиция по пункту 1 или 2, при этом в состав твердофазной подложки из минеральных частиц входит химическое соединение металла 2-й группы периодической таблицы ИЮПАК, массовое содержание которого составляет не менее 50%, в соответствии с более предпочтительным примером осуществления настоящего изобретения - не менее 70%, в соответствии с еще более предпочтительным примером осуществления настоящего изобретения - не менее 90%.
50
2
2
8. Композиция по пункту 1 или 2, при этом средний размер частицы твердофазной подложки из минеральных частиц и/или бета-зародышеобразующего агента d составляет от 0,5 мкм до 7 мкм, и/или удельная площадь поверхности твердофазной подложки из минеральных частиц и/или бета-зародышеобразующего агента составляет от 0,5 м/г до 15 м/г при измерениях, выполняемых с использованием азота и метода БЕТ согласно ISO 9277.
9. Композиция по пункту 1 или 2, при этом соль дикарбоновой кислоты является солью металла 2-й группы периодической таблицы ИЮПАК, в соответствии с предпочтительным примером осуществления настоящего изобретения эта соль выбирается из группы, в состав которой входит соль кальция, соль магния, соль стронция, или смесь на их основе.
10. Композиция по пункту 1 или 2, при этом дикарбоновой кислота выбирается из группы, в состав которой входит пимелиновая кислота, субериновая кислота, азелаиновая кислота, фталевая кислота, изофталевая кислота, терефталевая кислота, или любая смесь на их основе.
11. Композиция по пункту 1 или 2, при этом массовое содержание соли дикарбоновой кислоты составляет от 0,05% до 10%, остальное - масса твердофазной подложки из минеральных частиц.
12. Композиция по пункту 1 или 2, при этом диспергирующий и/или абразивный агент выбираются из группы, в состав которой входит гомо- или сополимер соли карбоксильной кислоты, гликоли, многогликоли, полиалкиленгликоли, сахара, алканоламины, или смесь на их основе.
13. Композиция по пункту 1 или 2, при этом массовое содержание диспергирующего и/или абразивного агента составляет от 0,01% до 2%, остальное - масса твердофазной подложки из минеральных частиц.
2
2
2
14. Композиция по пункту 1 или 2, при этом количество соли дикарбоновой кислоты, в мг, на поверхности твердофазной подложки из минеральных частиц, в м, составляет от 0,15 мг/м до 30 мг/м.
15. Использование полимерной композиции по одному из пунктов 1-14 для получения пористой полимерной пленки.
16. Технология получения пористой полимерной пленки, включающая следующие этапы:
- получение пленки из полимерной композиции по одному из пунктов 1-14, и
- придание пленке двуосной ориентации.
17. Пористая полимерная пленка из двуосноориентированного полипропилена и бета-зародышеобразующий агента, при этом в состав бета-зародышеобразующего агента входит
(a) твердофазная подложка из природных минеральных частиц, в состав которой входит металл 2-й группы периодической таблицы ИЮПАК, и
(b) на поверхности твердофазной подложки из природных минеральных частиц находятся
(b1) соль дикарбоновой кислоты, при этом в структуру дикарбоновой кислоты входит от 7 до 10 атомов углерода, и
(b2) диспергирующий и/или абразивный агент.